【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】  外表面およびその上にアップリケを含む航空機であって、該アップリケは、
少なくとも一種の処理表面を有しかつフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーと、
を含む共重合モノマーを含むアクリレートコポリマーを含む処理表面上の感圧接着剤層
を含む、航空機。
【請求項２】  少なくとも一種の処理表面を有しかつフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーとを含む共重合モノマーを含むアクリレートコポリマーを含む処理表面上の感圧接着剤層
を含むアップリケであって、
アルミニウム基材に適用され、また室温で３０日間リン酸エステル作動流体中に浸漬した後、室温で少なくとも２５Ｎ／１００ｍｍの剥離強度を有し、かつ−５１℃で少なくとも３０Ｎ／１００ｍｍの剥離強度を有するアップリケ。
【請求項３】  少なくとも一種の処理表面を有しかつパーフッ素化されていないフッ素化ポリマーを含むバッキング、および、
アクリレートコポリマーを含む処理表面上の感圧接着剤層
を含むアップリケであって、
アルミニウム基材に適用され、また室温で３０日間リン酸エステル作動流体中に浸漬した後、室温で少なくとも２５Ｎ／１００ｍｍの剥離強度を有し、かつ−５１℃で少なくとも３０Ｎ／１００ｍｍの剥離強度を有するアップリケ。
【請求項４】  少なくとも一種の処理表面を有しかつパーフッ素化されていないフッ素化ポリマーを含むバッキング、および、
架橋アクリレートコポリマーを含む処理表面上の感圧接着剤層
を含むアップリケであって、
アルミニウム基材に適用され、また室温で１４日間炭化水素流体中に浸漬した後、室温で少なくとも３５Ｎ／１００ｍｍの剥離強度を有するアップリケ。
【請求項５】  少なくとも一種の処理表面を有しかつパーフッ素化されていないフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーとを含む共重合モノマーを含むアクリレートコポリマーを含む処理表面上の感圧接着剤層
を含むアップリケであって、
適合性があり、
アルミニウム基材に適用され、また室温で１４日間炭化水素流体中に浸漬した後、室温で少なくとも３０Ｎ／１００ｍｍの剥離強度を有し、
アルミニウム基材に適用され、また室温で３０日間リン酸エステル作動流体中に浸漬した後、室温で少なくとも２５Ｎ／１００ｍｍの剥離強度を有し、かつ、
−５１℃で少なくとも３０Ｎ／１００ｍｍの剥離強度を有するアップリケ。
【手続補正２】
【補正対象書類名】明細書
【補正対象項目名】００２１
【補正方法】変更
【補正の内容】
【００２１】
バッキングは、典型的には二つの主要表面を有するシート材料の形状である。典型的には、少なくとも一つの表面は、二つの反対側の表面が処理されるものの、処理されて感圧接着剤との結合に供せられる。このような処理方法には、コロナ処理、特に窒素、または窒素および水素の大気におけるコロナ放電が含まれ、これは、“Ｃｏｒｏｎａ  Ｔｒｅａｔｍｅｎｔ  ｏｆ  Ｐｏｌｙｍｅｒｓ”と題して、１９９７年１０月３日に出願された出願人の譲渡人による米国特許出願第０８／９４３，４８７号（米国特許第５，９７２，１７６号）(Ａｔｔｏｒｎｅｙ  Ｄｏｃｋｅｔ  第５３５７３ＵＳＡ８Ａ号)に開示される。他の有用な処理方法には、ナトリウムナフタレニドを用いる化学エッチングが含まれる。このような処理方法は、Ｐｏｌｙｍｅｒ  Ｉｎｔｅｒｆａｃｅ  ａｎｄ  Ａｄｈｅｓｉｏｎ（Ｓｏｕｈｅｎｇ  Ｗｕ，Ｅｄ．，Ｍａｒｃｅｌ  Ｄｅｋｋｅｒ，  Ｉｎｃ．，ＮＹおよびＢａｓｅｌ、第２７９−３３６頁、１９８２年）、およびＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ（第二版、追補巻、Ｊｏｈｎ  Ｗｉｌｅｙ  ＆  Ｓｏｎｓ、第６７４−６８９頁、１９８９年）に開示されている。実施例で述べられるようにして低温剥離試験で浸漬された際に、接着剤／バッキングの界面に全く不具合がなければ、処理条件は十分なものである。
【手続補正３】
【補正対象書類名】明細書
【補正対象項目名】０１０１
【補正方法】変更
【補正の内容】
【０１０１】
本明細書に記載されるすべての特許、特許出願、および文献は、いずれも個別に含まれるかのように引用して含まれる。本発明の種々の変形および変更は、本発明の範囲および精神から逸脱することなく、当業者には明らかであろう。本発明は、例証として本明細書に記載した事項に限定するものではない。
以下に、本願発明とそれに係る具体的態様について、列記する。
１．外表面およびその上にアップリケを含む航空機であって、該アップリケは、
少なくとも一種の処理表面を有しかつフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーと、
を含む共重合モノマーを含むアクリレートコポリマーを含む処理表面上の感圧接着剤層
を含む、航空機。
２．少なくとも一種の処理表面を有しかつフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーとを含む共重合モノマーを含むアクリレートコポリマーを含む処理表面上の感圧接着剤層
を含むアップリケであって、
アルミニウム基材に適用され、また室温で３０日間リン酸エステル作動流体中に浸漬した後、室温で少なくとも約２５Ｎ／１００ｍｍの剥離強度を有し、かつ−５１℃で少なくとも約３０Ｎ／１００ｍｍの剥離強度を有するアップリケ。
３．上記態様２に関して、適合性のあるアップリケ。
４．上記態様３に関して、アルミニウム基材に適用され、また室温で１４日間炭化水素流体中に浸漬した後、室温で少なくとも約３０Ｎ／１００ｍｍの剥離強度を有するアップリケ。
５．少なくとも一種の処理表面を有しかつパーフッ素化されていないフッ素化ポリマーを含むバッキング、および、
アクリレートコポリマーを含む処理表面上の感圧接着剤層
を含むアップリケであって、
アルミニウム基材に適用され、また室温で３０日間リン酸エステル作動流体中に浸漬した後、室温で少なくとも約２５Ｎ／１００ｍｍの剥離強度を有し、かつ−５１℃で少なくとも約３０Ｎ／１００ｍｍの剥離強度を有するアップリケ。
６．上記態様５に関して、−５１℃で少なくとも約４０Ｎ／１００ｍｍの剥離強度を有するアップリケ。
７．上記態様５に関して、適合性のあるアップリケ。
８．上記態様７に関して、アルミニウム基材に適用され、また室温で１４日間炭化水素流体中に浸漬した後、室温で少なくとも約３０Ｎ／１００ｍｍの剥離強度を有するアップリケ。
９．少なくとも一種の処理表面を有しかつパーフッ素化されていないフッ素化ポリマーを含むバッキング、および、
架橋アクリレートコポリマーを含む処理表面上の感圧接着剤層
を含むアップリケであって、
アルミニウム基材に適用され、また室温で１４日間炭化水素流体中に浸漬した後、室温で少なくとも約３５Ｎ／１００ｍｍの剥離強度を有するアップリケ。
１０．少なくとも一種の処理表面を有しかつパーフッ素化されていないフッ素化ポリマーを含むバッキング、および、
少なくとも一種の一官能性アルキル（メタ）アクリレートモノマーと、アルキル（メタ）アクリレートモノマーよりも高いホモポリマーガラス転移温度を有する少なくとも一種の一官能性フリーラジカル共重合性酸含有強化モノマーとを含む共重合モノマーを含むアクリレートコポリマーを含む処理表面上の感圧接着剤層
を含むアップリケであって、
適合性があり、
アルミニウム基材に適用され、また室温で１４日間炭化水素流体中に浸漬した後、室温で少なくとも約３０Ｎ／１００ｍｍの剥離強度を有し、
アルミニウム基材に適用され、また室温で３０日間リン酸エステル作動流体中に浸漬した後、室温で少なくとも約２５Ｎ／１００ｍｍの剥離強度を有し、かつ、
−５１℃で少なくとも約３０Ｎ／１００ｍｍの剥離強度を有するアップリケ。
１１．上記態様１０に関して、アルキル（メタ）アクリレートモノマーは、ホモ重合された際に約０℃以下のガラス転移温度を有し、またフリーラジカル共重合性酸含有強化モノマーは、ホモ重合された際に少なくとも約１０℃のガラス転移温度を有するアップリケ。
１２．上記態様１１に関して、一官能性アルキル（メタ）アクリレートモノマーは、２−メチルブチルアクリレート、イソオクチルアクリレート、ラウリルアクリレート、ポリ（エトキシル）メトキシアクリレート、およびこれらの混合物からなる群から選択されるアップリケ。
１３．上記態様１１に関して、フリーラジカル共重合性酸含有強化モノマーは、一官能性（メタ）アクリルモノマーであるアップリケ。
１４．上記態様１３に関して、一官能性（メタ）アクリル強化モノマーは、アクリル酸、メタアクリル酸、およびこれらの混合物からなる群から選択されるアップリケ。
１５．上記態様１０に関して、アクリレートコポリマーは、少なくとも一種の非イオン架橋剤をさらに含むアップリケ。
１６．上記態様１５に関して、非イオン架橋剤は、励起状態において水素引抜きができる共重合オレフィン性不飽和化合物、カルボン酸基と反応性がある少なくとも二官能基を有する化合物、励起状態において水素引抜きができる非共重合性化合物、およびこれらの混合物からなる群から選択されるアップリケ。
１７．上記態様１６に関して、アクリレートコポリマーは、少なくとも二種のオレフィン性不飽和部分を含むアクリル架橋モノマーをさらに含むアップリケ。
１８．上記態様１０に関して、バッキングは、二つの反対側の表面上に処理されるアップリケ。
１９．上記態様１０に関して、バッキングは、コロナ処理されるか、または化学エッチングされるアップリケ。
２０．上記態様１９に関して、バッキングは、窒素、または窒素および水素の大気でコロナ処理されるアップリケ。
２１．上記態様１０に関して、バッキングは、テトラフルオロエチレン、ヘキサフルオロプロピレン、およびフッ化ビニリデンのターポリマーを含むアップリケ。
２２．上記態様１０に関して、バッキングは、ヘキサフルオロプロピレンおよびフッ化ビニリデンのコポリマーを含むアップリケ。
２３．上記態様１０に関して、バッキングは、テトラフルオロエチレンおよびエチレンのコポリマーを含むアップリケ。
２４．上記態様１０に関して、バッキングは、ポリ（ビニルフルオライド）を含むアップリケ。
２５．上記態様１０に関して、シート材料の形状であるアップリケ。
２６．上記態様１０に関して、三次元形状であるアップリケ。
２７．上記態様１０に関して、基材に粘着するアップリケ。
２８．上記態様２７に関して、粘着される基材は、プライマー処理された表面を含むアップリケ。
２９．上記態様２７に関して、粘着される基材は、アルミニウム表面を含むアップリケ。
３０．上記態様２７に関して、アップリケが粘着される基材は、航空機、列車、または自動車の一部であるアップリケ。
３１．上記態様２７に関して、基材上の転写物をおおう保護カバーを形成するアップリケ。
３２．上記態様２７に関して、基材は、塗装表面を含み、またアップリケは、塗装表面に粘着するアップリケ。
３３．上記態様３２に関して、転写物の形状であるアップリケ。
３４．上記態様１０に関して、バッキングは、着色料をさらに含むアップリケ。
３５．上記態様１０に関して、バッキングは、適合性があるアップリケ。
３６．上記態様１０に関して、バッキングは、室温で１４日間炭化水素流体中に浸漬した後、約１０％を超える重量変化を示さないアップリケ。
３７．上記態様１０に関して、バッキングは、室温で３０日間リン酸エステル作動流体中に浸漬した後、約１０％を超える重量変化を示さないアップリケ。
３８．上記態様１０に関して、バッキングは、二種以上のポリマーのブレンドを含むアップリケ。
３９．上記態様３８に関して、バッキングは、フッ素化ポリマーと少量の非フッ素化ポリマーとのブレンドを含むアップリケ。
４０．上記態様３９に関して、バッキングは、フッ素化ポリマーと少量のポリウレタンとのブレンドを含むアップリケ。